먼저 , 치료 적 적용 을 성장 인자 의 서방 및 조절 전달 을 위한 방법 으로서 , HA - PG 하이드로젤 극 미립자 를 NaIO 4 - 매개 가교 의 초고속 젤 - 형성 을 이용 하 고 수 중유 ( oil / water ) 에 멀 젼 방법 으로 제조 하 였 다 ( 도 15 ( a ) . HA - PG 극 미립자 는 HAPG 용액 의 유중 수 ( water - in - oil ) 에 멀 젼 에 단순히 가하 는 것 으로 제조 될 수 있 다 . 오일 상 에서 NaIO 4 에 의한 HAPG 에 멀 젼 의 신속 한 화학 적 가교 는 수분 내 에 마이크 로 이하 의 HA 입자 를 다량 생성 시켰 다 . 생성 된 HA - PG 극 미립자 는 평균 직경 8 . 8 ㎛ ( ± 3 . 9 ㎛) 의 구형 을 나타냈 다 ( 도 15 ( b ) ) . 흥미 롭 게 도 , HA - PG 극 미립자 에 의해 봉입 된 VEGF ( vascular endothelial growth factor ) 는 60 일 간 천천히 방출 된 반면 에 , 벌크 형태 의 HA - PG 는 하이드로 겔 구조물 로부터 거의 방출 되 지 않 았 다 ( 도 15 ( c ) ) . 본 발명자 들 의 선행 연구 에서 , 본 발명자 들 은 카테콜 - 수식 된 알지 네이트 하이드로젤 내 에 봉입 된 성장 인 자 ( growth factor ) 가 , 젤화 과정 에서 단백질 이 산화 된 카테콜 에 강하 게 결합 하 는 것 으로 인해 , 거의 방출 되 지 않 는 것 을 확인 한 바 있 다 . PG 기 또한 카테콜 기와 마찬가지 로 성장 인자 의 하이드로 겔 구조물 로 의 강력 한 결합 을 유도 할 수 있 을 것 이 다 . 그러나 , 미립자 로 형성 된 HA - PG 가 현저 하 게 증가 된 성장 인자 의 방출 을 위한 표면 적 으로 인하 여 VEGF 를 방출 할 수 있 는 것 으로 보인다 .